REVENDICATIONS 1. Procédé de flottation par mous sage pour la séparation de la silice d'un minerai de fer, caractérisé en ce qu'il consiste à faire mousser ledit minerai dans un milieu aqueux en présence de 44,6à 893 g/t dudit minerai, d'un mélange liquide, dispersible dans l'eau, d'éther-amines aliphatiques de formule générale R-O-CH2-CH2-CH2-NH2 où R- est un radical aliphatique à ramification méthylique ayant 8 ou 10 atomes de carbone, ou d'une éther-amine aliphatique liquide dispersible dans l'eau répondant à la formule générale R''-O-(R'''-O)z-CH2-CH2-CH2-NH2 où R"- est un radical aliphatique à ramification méthylique ayant 9 atomes de carbone, R"' est un groupe éthyle ou propyle et z est un nombre entier de 0 à 10. 2. Procédé suivant la revendication 1, caractérisé en ce que les éther-amines sont partiellement ou totalement neutralisées avec un anion solubilisant, de préférence l'anion acétate. 3. Procédé suivant la revendication 1, caractérisé en ce que le minerai de fer consiste en hématite, martite ou goethite. 4. Procédé suivant la revendication 1, caractérisé en ce que z est égal à 1 et R"' est le groupe éthyle. 5. Collecteur de flottation par moussage, carac térisé en ce qu'il répond à la formule générale R"-o-(R"'-O)Z-CH2-CH2-CH2-NH2 et en ce qu'il peut être un sel d'acide correspondant, formule dans laquelle R"- est un radical aliphatique à ramification méthylique ayant 9 atomes de carbone, R"' est le groupe éthyle ou propyle et z est un nombre entier de 1 à 10. 6. Procédé suivant la revendication 1, caractérisé en ce que le mélange d'éther-amines aliphatiques ou de leurs sels est un mélange de poids égaux des éther-amines ou de leurs sels où R- est un radical alkyle en C8 à C10 à ramification méthylique, les radicaux alkyle en C8 à ramification méthylique étant de préférence un mélange de radicaux hexylalkyliques à substitution méthylique et les radicaux alkyle en C10 à ramification méthylique étant de préférence un mélange de radicaux heptylalkyliques à substitution triméthylique. 7. Procédé de flottation par moussage suivant la revendication 1, caractérisé en ce qu'il comprend les étapes consistant à faire mousser ledit minerai dans un milieu aqueux en présence d'un mélange d'éther-amines à ramification méthylique ou de leurs sels partiellement neutralisés de formule R-O-CH2-CH2-CH2-NH2 où R est un radical aliphatique à ramification méthylique ayant principalement 8 ou 10 atomes de carbone,et à choisir le rapport dudit mélange pour obtenir la meilleure récupération de toute la plage de teneurs en matière minérale du minerai chargé, ledit minerai étant de préférence la martite contenant 0 à 30 % en poids de goethite et ledit mélange de sels d'éther-amines à ramification méthylique étant un mélange de poids approximativement égaux de sels dans lesquels R- est le groupe diméthylhexyle, diméthyloctyle ou triméthylheptyle. 8. Procédé de flottation par moussage pour séparer la silice d'un minerai de fer, caractérisé en ce qu'il consiste à ajuster le rapport des composants formés d'étheramines ou d'éther-amines partiellement neutralisées dans la dose en réponse au minerai constituant la charge traitée, lesdits composants répondant aux formules générales suivantes R-O-CH2-CH2-CH2-NH2 ou (R-O-CH2-CH2-CH2-NH3) +(X) où R- est un radical aliphatique à ramification méthylique ayant principalement 8 ou 10 atomes de carbone et X est un anion, de manière à réaliser la récupération optimale de fer. 9. Procédé suivant la revendication 8, caractérisé en ce que le minerai constituant la charge consiste principalement en martite avec de petites quantités seulement de goethite et les sels d'éther-amines à ramification méthylique sont principalement des sels dérivés d'un oxo-alcool de 10 atomes de carbone. 10. Procédé suivant la revendication 8, caractérisé en ce que le minerai constituant la charge consiste en martite avec de grandes quantités de goethite et les sels d'éther-amines à ramification méthylique sont principalement des sels dérivés d'un alcool oxo de 8 atomes de carbone.